미국 나노 테크놀러지 ( USA nano technology ) 사 에서 만든 50 nm 이하 의 실리콘 나노 분말 에 피치 ( pitch ) 를 코팅 하 였 다 . 하 기 표 1 과 같이 , 실리콘 나노 분말 1 . 0 g 과 피치 2 . 0 g ( a ) , 실리콘 나노 분말 2 . 0 g 과 피치 3 . 0 g ( b ) , 실리콘 나노 분말 1 . 5 g 과 피치 2 . 5 g ( c ) 을 혼합 하 였 다 . 코팅 방법 은 　 테트라 하이드로 플루오르 ( tetrahydrofluoro ; THF ) 에 피치 를 녹인 후 , 상기 실리콘 나노 분말 을 첨가 하 여 교반 하 였 다 . 그리고 150 ℃ 에서 진공 건조 후 700 내지 1100 ℃ 에서 5 시간 동안 진공 소결 을 하 여 본 발명 의 리튬 이 차 전지 용 음극 활물질 을 제조 하 였 다 . 하 기 표 1 은 상기 실리콘 나노 분말 과 상기 피치 의 중량 을 다르 게 하 여 소성 후 의 탄소 ( C ) 및 실리콘 ( Si ) 원소 분석 결과 이 다 .